(57)【特許請求の範囲】
【請求項１】
反応性界面活性剤を含有する水性媒体中で、（メタ）アクリレート化合物、スチレン、水酸基含有不飽和単量体を含むエチレン性不飽和単量体混合物を乳化重合して得られたエマルジョン組成物からなり、
上記反応性界面活性剤は、アニオン性の反応性界面活性剤のみからなり、このアニオン性反応性界面活性剤として、ウェルヘルミー法にしたがい、界面活性剤有効成分０．１重量％における表面張力が４０ｍＮ／ｍ以下のアニオン性反応性界面活性剤と、ウェルヘルミー法にしたがい、界面活性剤有効成分０．１重量％における表面張力が４０ｍＮ／ｍを超え５０ｍＮ／ｍ以下のアニオン性反応性界面活性剤とを併用する水性下地塗料。
【請求項２】
上記エチレン性不飽和単量体混合物中の水酸基含有不飽和単量体の含有量が１〜５重量％である請求項１に記載の水性下地塗料。
【請求項３】
上記の表面張力が４０ｍＮ／ｍ以下のアニオン性反応性界面活性剤を、上記エチレン性不飽和単量体混合物全量１００重量部に対して０. ８〜３重量部含有させる請求項１又は２のいずれかに記載の水性下地塗料。
【請求項４】
上記の表面張力が４０ｍＮ／ｍを超え５０ｍＮ／ｍ以下のアニオン性反応性界面活性剤を、上記エチレン性不飽和単量体混合物１００重量部に対して０．５〜３重量部であって、かつ、上記水性媒体中に含まれる界面活性剤全量の５０重量％以下となるように含有させる請求項１乃至３のいずれかに記載の水性下地塗料。
【請求項５】
上記の表面張力が４０ｍＮ／ｍ以下のアニオン性反応性界面活性剤及び表面張力が４０ｍＮ／ｍを超え５０ｍＮ／ｍ以下のアニオン性反応性界面活性剤の合計量が、上記水性媒体中に含まれる界面活性剤全量の９０重量％以上である請求項１乃至４のいずれかに記載の水性下地塗料。
【発明の詳細な説明】
【０００１】
【発明の属する技術分野】
この発明は、所定の反応性界面活性剤を用いて得られた水性下地塗料に関する。
【０００２】
【従来の技術】
建材（すなわち、下地）と仕上げ塗料とは、通常、密着性を有さない。このため、一般に下地／シーラー／下地調整材／中塗り材／仕上げ塗料のような複数層の構成が採られている。すなわち、仕上げ塗料を塗るには、シーラー、下地調整材及び中塗り材の３種類、中塗り材を用いない場合は、シーラーと下地調整材との２種類の塗装材を必要とする。
【０００３】
このシーラーは下地との密着性を、下地調整材は仕上げ塗料との密着性と耐リフティング性を有するものであり、さらに、中塗り材は、耐クラック性を有するものである。
【０００４】
【発明が解決しようとする課題】
しかしながら、上記の特徴を有する１種類からなる下地塗料は知られていない。
【０００５】
そこで、この発明は、下地及び仕上げ塗料との密着性を有するとともに、耐リフティング性を有し、かつ、耐クラック性を有する、１種類からなる下地塗料を提供することを目的とする。
【０００６】
【課題を解決するための手段】
この発明は、表面張力が４０ｍＮ／ｍ以下の反応性界面活性剤を含有する水性媒体中で、エチレン性不飽和単量体を乳化重合して得られたエマルジョン組成物を用いることにより上記の課題を解決したのである。
【０００７】
所定の表面張力を有する界面活性剤を用いるので、下地及び仕上げ塗料との密着性を向上させることができる。また、界面活性剤として、反応性界面活性剤を用いるので、耐水密着性を向上させることができる。
【０００８】
【発明の実施の形態】
以下、この発明の実施形態を説明する。
【０００９】
この発明にかかる水性下地塗料は、所定の表面張力を有する反応性界面活性剤を含有する水性媒体中で、エチレン性不飽和単量体を乳化重合して得られたエマルジョン組成物からなるものである。
【００１０】
上記水性媒体中には、界面活性剤が含有される。この界面活性剤は、１種であっても複数種を混合したものであってもよいが、少なくとも、上記の所定の表面張力を有する反応性界面活性剤を含有する。
【００１１】
この反応性界面活性剤とは、分子中にラジカル重合性の二重結合を有し、かつ、一般の界面活性剤と同様の、乳化、分散及び湿潤機能を持った界面活性剤をいう。この反応性界面活性剤は、重合によって樹脂の一部を構成するので、遊離の界面活性剤が少なくなり、一般の界面活性剤とは異なり、耐水性を低下させない特徴を有する。
【００１２】
上記反応性界面活性剤は、表面張力が４０ｍＮ／ｍ以下のもの、好ましくは３５ｍＮ／ｍ以下のものを使用することが必要である。表面張力が４０ｍＮ／ｍ以下という低表面張力の反応性界面活性剤を使用することにより、下地や仕上げ塗料との濡れ性が向上し、これにより下地や仕上げ塗料との密着性を向上させることができる。なお、表面張力は、４０ｍＮ／ｍ以下であればよく、０ｍＮ／ｍでもよい。ただ、実際的にそのような表面張力を有する界面活性剤は存在しないため、上記反応性界面活性剤の表面張力は０を超えて４０ｍＮ／ｍ以下の範囲となる。
【００１３】
この表面張力が４０ｍＮ／ｍ以下の反応性界面活性剤（以下、「低表面張力反応性界面活性剤」と称する。）の含有は、エチレン性不飽和単量体１００重量部に対して有効成分で０．８〜３重量部がよく、１〜２重量部が好ましい。０．８重量部より少ないと、エマルジョンの安定性が不十分になり、また十分な密着性が得られず、一方、３重量部より多いと、耐水性が低下し、下地や仕上塗料との耐水密着性が低下する場合がある。
【００１４】
また、上記界面活性剤には、上記低表面張力反応性界面活性剤以外に、表面張力が４０ｍＮ／ｍを超え５０ｍＮ／ｍ以下の反応性界面活性剤（以下、「高表面張力反応性界面活性剤」と称する。）を必要に応じて含有させてもよい。この高表面張力反応性界面活性剤を用いることにより、重合安定性、耐水性を向上させることができる。
【００１５】
上記高表面張力反応性界面活性剤を含有させる場合、その含有量は、エチレン性不飽和単量体１００重量部に対して有効成分で０．５〜３重量部が好ましい。０．５重量部より少ないと、高表面張力反応性界面活性剤の効果が表れにくく、一方、３重量部より多いと、耐水性が低下し、エマルジョンが高粘度となることがある。
【００１６】
上記の低表面張力反応性界面活性剤及び高表面張力反応性界面活性剤としては、アニオン性又はカチオン性のいずれのものも使用できるが、アニオン性のものを用いると、それぞれ上記の効果をより発揮することができる。
【００１７】
さらに、上記界面活性剤には、上記の低表面張力反応性界面活性剤及び高表面張力反応性界面活性剤以外に、ノニオン性の反応性界面活性剤や、ノニオン性又はアニオン性の反応性のない界面活性剤を、耐水性に悪影響しない範囲で含有させてもよい。この含有量としては、上記エチレン性不飽和単量体１００重量部に対して１重量部以下がよい。
【００１８】
アニオン性の低表面張力反応性界面活性剤（表１及び３において、「Ａ型」と略する。）、アニオン性の高表面張力反応性界面活性剤（表１及び３において、「Ｂ型」と略する。）、ノニオン性の反応性界面活性剤（表１及び３において、「Ｃ型」と略する。）、及び反応性のない界面活性剤（表１及び３において、「Ｄ型」と略する。）としては、表１に示されるものを例としてあげることができる。なお、これらの界面活性剤に限定されるものではない。
【００１９】
【表１】
0003621346.tif 000002
【００２０】
なお、表１における表面張力は、ウェルヘルミー法にしたがい、界面活性剤有効成分０．１重量％における値を測定したものである。
【００２１】
上記の低表面張力反応性界面活性剤の上記水性媒体中に含まれる界面活性剤全量に対する含有割合は、５０重量％以上がよく、６５重量％以上が好ましい。５０重量％より少ないと、密着性が不十分となりやすい。
【００２２】
また、上記の高表面張力反応性界面活性剤の上記水性媒体中に含まれる界面活性剤全量に対する含有割合は、５０重量％以下がよく、３０重量％以下が好ましい。５０重量％より多いと密着性が悪くなることがある。
【００２３】
さらに、上記の低表面張力反応性界面活性剤と高表面張力反応性界面活性剤との合計量は、上記水性媒体中に含まれる界面活性剤全量に対して９０重量％以上がよく、１００重量％が好ましい。９０重量％より少ないと、耐水性が低下し、下地や仕上塗料との耐水密着性が悪化することがある。
【００２４】
上記水性媒体とは、水又は水を主成分とする水と水溶性有機溶剤との混合溶液をいう。この水溶性有機溶剤の例としては、メチルアルコール、エチルアルコール、イソプロピルアルコール、ノルマルプロピルアルコール、ブチルアルコール等のアルコール類、メチルエチルケトン等のケトン類、エチレングリコールモノメチルエーテル、エチレングリコールモノエチルエーテル、エチレングリコールモノブチルエーテル、ジエチレングリコールモノメチルエーテル、ジエチレングリコールモノエチルエーテル、ジエチレングリコールモノブチルエーテル、プロピレングリコールモノメチルエーテル、プロピレングリコールモノエチルエーテル、プロピレングリコールモノブチルエーテル等のエーテル類等があげられる。これらの溶剤は、重合する樹脂との親和性を考慮して使用する必要がある。使用する溶剤によって、樹脂のゲル化、析出等が起こる場合があるからである。
【００２５】
上記エチレン性不飽和単量体とは、炭素−炭素二重結合を有する単量体をいい、酸基含有不飽和単量体、水酸基含有不飽和単量体、その他の不飽和単量体等があげられる。
【００２６】
上記酸基含有不飽和単量体の例としては、（メタ）アクリル酸、イタコン酸、クロトン酸、マレイン酸、フマル酸等の不飽和カルボン酸類、２−アクリルアミド−２−メチルプロパンスルホン酸、スルホエチルメタクリレート、スチレンスルホン酸等の不飽和スルホン酸類又はその塩、アシッドホスホキシエチルメタクリレート、アシッドホスホキシエチルプロピルメタクリレート、３−クロロ−２−アシッドホスホキシプロピルメタクリレート等の不飽和リン酸類又はその塩等があげられる。
【００２７】
上記水酸基含有不飽和単量体の例としては、２−ヒドロキシエチル（メタ）アクリレート、ヒドロキシプロピル（メタ）アクリレート、２−ヒドロキシ−３−クロロプロピルメタクリレート、フタル酸水素アクリロイルオキシエチル、β−ヒドロキシエチル−β−アクリロイルオキシエチルフタレート、１，４−ブチレングリコールモノアクリレート、Ｎ−メチロールアクリルアミド、ヒドロキシスチレン、ビニルアルコール（酢酸ビニルを用いて重合し、その後加水分解した形）、アリルアルコール、メタアリルアルコール、イソプロペニルアルコール、１−ブテニルアルコール、エチレングリコールモノアクリレート、１，４−ブタンジオールモノアクリレート等があげられる。
【００２８】
上記その他の不飽和単量体の例としては、（メタ）アクリル酸メチル、（メタ）アクリル酸エチル、（メタ）アクリル酸プロピル、（メタ）アクリル酸ブチル、（メタ）アクリル酸ヘキシル、（メタ）アクリル酸ラウリル等の、（メタ）アクリレート化合物、酢酸ビニル、プロピオン酸ビニル等の不飽和カルボン酸エステル類、スチレン、α−メチルスチレン、ビニルナフタレン、ブタジエン、イソプレン等の不飽和炭化水素類、（メタ）アクリルアミド、Ｎ，Ｎ−ジメチルアクリルアミド、ジアセトンアクリルアミド等の不飽和アミド類、ポリエチレングリコールメチルエーテル（メタ）アクリレート等の不飽和ポリオキシアルキレン誘導体、Ｎ，Ｎ−ジメチル−Ｎ−メタクリロキシエチル−Ｎ−（３−スルホプロピル）−アンモニウムベタイン等の不飽和両性化合物、エチレングリコール、１，４−ブタンジオール、１，６−ヘキサンジオール、ジエチレングリコール等のグリコール類のジ（メタ）アクリレート、グリセリン、トリメチロールプロパン、ペンタエリスリトール等のポリオール類のポリ（メタ）アクリレート、アリルアルコール、メタリルアルコール等の（メタ）アクリレート類等があげられる。
【００２９】
なお、上記の（メタ）アクリルは、アクリル又はメタクリルの意である。
【００３０】
また、上記のエチレン性不飽和単量体に加え、分子内架橋を生じさせるための不飽和多官能架橋性単量体を用いることができる。この例として、ジビニルベンゼン、ジアリルフタレート、エチレングリコールジメタクリレート、トリメチロールプロパントリアクリレート、アリルアクリレート、グリシジルメタクリレート、グリシジルアクリレート、Ｎ−メチロールアクリルアミド等があげられる。
【００３１】
上記エチレン性不飽和単量体の組み合わせは、特に限定されないが、酸基含有不飽和単量体、水酸基含有不飽和単量体、その他の不飽和単量体、不飽和多官能架橋性単量体を用いることが、安定性、耐リフティング性、ガラス転移温度（Ｔｇ）の調整等の点で好ましい。この場合の好ましい配合割合は、酸基含有不飽和単量体／水酸基含有不飽和単量体／その他の不飽和単量体／不飽和多官能架橋性単量体＝０．１〜５／１〜５／８９．５〜９８．９／０〜０．５（重量％）である。
【００３２】
上記のエチレン性不飽和単量体を乳化重合する方法は、水性媒体中に乳化剤を存在させ、攪拌下において上記エチレン性不飽和単量体及び重合開始剤を一括もしくは連続的に供給し、重合反応を行う方法である。
【００３３】
本発明においては、上記乳化剤として、前記の低表面張力反応性界面活性剤を使用することができる。具体例としては、上記のものがあげられる。
【００３４】
乳化重合に使用できる重合開始剤としては、公知のいずれのものも使用することができ、疎水性及び親水性の重合開始剤をどちらも使用することができる。代表的なものとしては、過硫酸カリウム、過硫酸アンモニウム等の無機系開始剤、アゾビスイソブチロニトリル、ｔ−ブチルパーオキシピバレート等の有機系開始剤があげられる。
【００３５】
また、必要に応じて各種のメルカプタン類、α−メチルスチレン、ハロゲン化アルキル等の連鎖移動剤を用いてもよい。その使用量としては、重合に使用される単量体全量に対して０．０１〜１０重量％がよい。０．０１重量％未満では分子量低下の効果が少なく、１０重量％を超えると重合阻害を起こして重合性に問題が生じる場合がある。
【００３６】
乳化重合法で得られる重合体の重量平均分子量は、５００〜５００，０００がよく、１，０００〜３００，０００が好ましい。
【００３７】
上記の重合により得られた重合体は、水に分散した乳化状態で得られるので、そのままで又は目的に応じて必要な添加剤を加えて使用することができる。
【００３８】
上記の方法で得られたエマルジョン組成物は、建築物、土木構築物及び建築土木資材（すなわち、下地）と仕上げ塗料の両方との密着性がよく、これらの間に用いられる水性の下地塗料として使用できる。
【００３９】
【実施例】
次に、実施例によって本発明をさらに詳細に説明するが、本発明はこれらの例によって何ら限定されるものではない。まず、以下の実施例及び比較例で使用した測定方法について説明する。
【００４０】
（表面張力）
試料エマルジョンの有効成分を５％に調整して、ウェルヘルミー法で表面張力を測定した。測定機器は、「ＦＡＣＥ  ＣＢＶＰ式表面張力計（ＣＢＶＰ−Ａ３型、協和界面化学製）」を用いた。
【００４１】
（下地調整材（微弾性樹脂フィラー）の配合）
下地調整材（微弾性樹脂フィラー）は下記表２に示すの配合処方により作製した。
【００４２】
【表２】
0003621346.tif 000003
【００４３】
なお、ここにおいて、着色顔料として、塗膜の隠蔽性を上げるために酸化チタン（テイカ社製；商品名  ＪＲ−６００Ｅ）を用いた。また、充填材として、不揮発分を上げて目ヤセを少なく、乾燥を速くする目的で、炭酸カルシウム（日東粉化（株）製；商品名  ＮＳ−１００）を使用した。これは、粘度と粘性の調整材及び増量材にもなり得る。さらに、増粘剤として、粉末のメチルセルロース（信越化学工業（株）製；商品名  ９０ＳＨ−１５０００）を使用した。これは、チキソ粘性を付与する粘性調整材の役目もする。さらにまた、溶剤として、ミネラルターペン及びブチルセロソルブを使用した。ミネラルターペンは下地への浸透性の付与が主な役割、ブチルセロソルブは一時可塑（造膜助剤）と下地への濡れ性が主な役割となる。また、分散剤としては、低分子量ポリアクリル酸アンモニウム塩（サンノプコ社製；商品名  ＳＮディスパーサント５０２７）を使用した。これは、充填剤の解こう・分散を助け、下地処理材の粘度を下げる目的で使用される。
【００４４】
（下地との（耐水）密着性）
下地として、モルタル、スレート、及び溶剤系アクリル塗付スレートを用いた。上記の方法で得られた下地調整材を上記下地に１ｍｍ厚（ｗｅｔ状態）塗布し、２０℃、６５％雰囲気中で１６時間放置し、次いで、５０℃で６時間放置した。得られた塗膜をそのまま強制ピーリング試験にかけ、常態付着性を評価した。また、水に１日浸漬した後、同様に強制ピーリング試験、すなわち、爪で塗膜表面を引っ掻き、強制的に剥離させる試験を行い、耐水付着性を評価した。その評価の基準を下記に示す。
○：常態付着性、耐水付着性のいずれの試験においても、下地が破壊された。
△：常態付着性の試験においては、下地が破壊されるか、界面が破壊されたものの破壊に抵抗があった。また、耐水付着性の試験においては、界面が破壊されたものの破壊に抵抗があった。
×：常態付着性、耐水付着性のいずれの試験においても、抵抗なく界面が破壊された。
【００４５】
（仕上げ塗料との（耐水）密着性）
下地として、モルタル、スレート、及び溶剤系アクリル塗付スレートを用いた。上記の方法で得られた下地調整材を上記下地に１ｍｍ厚（ｗｅｔ状態）塗布し、２０℃、６５％雰囲気中で１６時間放置し、次いで、５０℃で６時間放置した。得られた塗膜上に仕上げ塗料を０．４ｍｍ厚（ｗｅｔ状態）塗布し、２０℃、６５％雰囲気中で１６時間放置した。使用した仕上げ塗料は、水系複層弾性中塗材（恒和化学工業（株）製；商品名  ダイヤスーパーダイセイ）、水系単層弾性中塗材（菊水化学工業（株）製；商品名  ウルトラソフト）、溶剤系アクリルを使用した。得られた塗膜をそのまま強制ピーリング試験にかけ、常態付着性を評価した。また、水に１日浸漬した後、同様に強制ピーリング試験にかけ、耐水付着性を評価した。その評価の基準を下記に示す。
○：常態付着性、耐水付着性のいずれの試験においても、仕上げ塗料膜が破壊された。
△：常態付着性の試験においては、仕上げ塗料膜が破壊されるか、界面が破壊されたものの破壊に抵抗があった。また、耐水付着性の試験においては、界面が破壊されたものの破壊に抵抗があった。
×：常態付着性、耐水付着性のいずれの試験においても、抵抗なく界面が破壊された。
【００４６】
（耐リフティング性）
下地として、溶剤系アクリル塗付スレートを用いた。上記の方法で得られた下地調整材を上記下地に０．１ｍｍ厚（ｗｅｔ状態）塗布し、２０℃、６５％雰囲気中で１６時間放置した。得られた塗膜上に溶剤系アクリル用塗材のシンナーを約１ｃｍ直径でスポット滴下して評価した。その評価の基準を下記に示す。
○：リフティング（シワや縮みの発生）は見られなかった。
△：リフティング（シワや縮みの発生）が少し見られた。
×：リフティング（シワや縮みの発生）が多数見られた。
【００４７】
〔実施例１〕
攪拌装置、還流冷却管、温度計及び滴下ロートを備えた反応器に、水５４重量部と界面活性剤としてアクアロンＨＳ−１０（第一工業製薬（株）製）を０．２重量部仕込み、６５℃に昇温した。
【００４８】
次に攪拌しながら、過硫酸アンモニウムの１０％水溶液を２．０重量部加える。単量体成分として、アクリル酸２−エチルヘキシル（以下、「２ＥＨＡ」と略する。）４７重量部、メタクリル酸メチル（以下、「ＭＭＡ」と略する。）４１．５重量部、スチレン（以下、「ＳＭ」と略する。）１０重量部及びアクリル酸（以下、「ＡＡ」と略する。）１．５重量部と、界面活性剤成分として、エレミノールＪＳ−２（三洋化成工業（株）製）２重量部とアクアロンＨＳ−１０（第一工業製薬（株）製）１重量部と、水４４重量部からモノマーエマルジョンを作製する。
【００４９】
モノマーエマルジョンを滴下ロートにて反応容器内に３時間かけて連続滴下する。この間、重合温度は６５℃に保ち、滴下終了後７５℃で熟成反応を３時間行なった。反応後、反応液を３０℃に放冷し、２５％アンモニア水１．５重量部、アデカノールＢ−９４０（旭電化（株）製、消泡剤）０．０３重量部、クロロアセトアミド（クラリアントジャパン（株）製、防腐防黴剤）０．３重量部及びテキサノールＣＳ−１２（チッソ（株）製、造膜助剤）４重量部を添加し、表面張力３８．６ｍＮ／ｍ、不揮発分５０．２％、粘度２２００ｍＰａ・ｓ、ＰＨ９．１のスチレンアクリルエマルジョンを得た。
【００５０】
得られたスチレンアクリルエマルジョンを用いて、下地との（耐水）密着性、仕上げ塗料との（耐水）密着性、及び耐リフティング性を評価した。その結果を表３に示す。
【００５１】
〔実施例２〕
反応器に仕込む界面活性剤をアクアロンＨＳ−１０（第一工業製薬（株）製）０．２重量部からエレミノールＥＳ−７０（三洋化成工業製）０．０８重量部に変更した以外は、実施例１と同様にして、表面張力３８．５ｍＮ／ｍ、不揮発分５０．１％、粘度３９００ｍＰａ・ｓ、ＰＨ９．０のスチレンアクリルエマルジョンを得た。
【００５２】
得られたスチレンアクリルエマルジョンを用いて、下地との（耐水）密着性、仕上げ塗料との（耐水）密着性、及び耐リフティング性を評価した。その結果を表３に示す。
【００５３】
〔実施例３〕
共重合成分として、ＭＭＡを４０重量部加え、水酸基含有不飽和単量体のヒドロキシエチルメタクリレート（以下、「ＨＥＭＡ」と略する。）を１．５重量部加えた以外は、実施例２と同様にして、表面張力３８．５ｍＮ／ｍ、不揮発分５０．０％、粘度４８００ｍＰａ・ｓ、ＰＨ８．９のスチレンアクリルエマルジョンを得た。
【００５４】
得られたスチレンアクリルエマルジョンを用いて、下地との（耐水）密着性、仕上げ塗料との（耐水）密着性、及び耐リフティング性を評価した。
その結果を表３に示す。
【００５５】
〔実施例４〕
共重合成分の２ＥＨＡとＭＭＡの比率を表２に示す値とした以外は、実施例３と同様にして、表面張力３８．６ｍＮ／ｍ、不揮発分５０．１％、粘度４５００ｍＰａ・ｓ、ＰＨ９．１のスチレンアクリルエマルジョンを得た。また、これのガラス転移温度Ｔｇ（日本エマルジョン工業会の計算法）は−０．５℃であった。
【００５６】
得られたスチレンアクリルエマルジョンを用いて、下地との（耐水）密着性、仕上げ塗料との（耐水）密着性、及び耐リフティング性を評価した。その結果を表３に示す。
【００５７】
〔実施例５〕
ＨＳ−１０及びＥＳ−７０を使用しなかった以外は、実施例３と同様にして、表面張力３８．４ｍＮ／ｍ、不揮発分５０．０％、粘度１０００ｍＰａ・ｓ、ＰＨ８．８のスチレンアクリルエマルジョンを得た。
【００５８】
得られたスチレンアクリルエマルジョンを用いて、下地との（耐水）密着性、仕上げ塗料との（耐水）密着性、及び耐リフティング性を評価した。その結果を表３に示す。
【００５９】
〔実施例６〕
ＪＳ−２の量を１．０重量部とした以外は、実施例３と同様にして、表面張力４３．９ｍＮ／ｍ、不揮発分５０．３％、粘度１８００ｍＰａ・ｓ、ＰＨ９．０のスチレンアクリルエマルジョンを得た。
【００６０】
得られたスチレンアクリルエマルジョンを用いて、下地との（耐水）密着性、仕上げ塗料との（耐水）密着性、及び耐リフティング性を評価した。その結果を表３に示す。
【００６１】
〔実施例７〕
アクアロンＲＮ−２０（第一工業製薬（株）製）０．６重量部を使用した以外は、実施例６と同様にして、表面張力４１．９ｍＮ／ｍ、不揮発分５０．２％、粘度２０００ｍＰａ・ｓ、ＰＨ８．９のスチレンアクリルエマルジョンを得た。
【００６２】
得られたスチレンアクリルエマルジョンを用いて、下地との（耐水）密着性、仕上げ塗料との（耐水）密着性、及び耐リフティング性を評価した。その結果を表３に示す。
【００６３】
〔比較例１〕
ＪＳ−２を使用せず、ＨＳ−１０を２．０重量部使用した以外は、実施例３と同様にして、表面張力４４．８ｍＮ／ｍ、不揮発分５０．４％、粘度４１００ｍＰａ・ｓ、ＰＨ９．１のスチレンアクリルエマルジョンを得た。
【００６４】
得られたスチレンアクリルエマルジョンを用いて、下地との（耐水）密着性、仕上げ塗料との（耐水）密着性、及び耐リフティング性を評価した。その結果を表３に示す。
【００６５】
〔比較例２〕
反応器に反応性のない界面活性剤ノニポール２００（三洋化成工業製）を１．０重量部を追加使用し、共重合成分としてＨＥＭＡを使用しなかった以外は、比較例１と同様にして、表面張力４５．９ｍＮ／ｍ、不揮発分５０．２％、粘度３３００ｍＰａ・ｓ、ＰＨ９．０のスチレンアクリルエマルジョンを得た。
【００６６】
得られたスチレンアクリルエマルジョンを用いて、下地との（耐水）密着性、仕上げ塗料との（耐水）密着性、及び耐リフティング性を評価した。その結果を表３に示す。
【００６７】
【表３】
0003621346.tif 000004
【００６８】
【発明の効果】
この発明による水性下地塗料を用いた下地調整材（微弾性樹脂フィラー）は、シーラーと下地調整材の両方の性能を兼ね備えた塗装材であり、さらに中塗り材の性能も兼ねている。このため、下地及び仕上げ塗料の両方に密着性を有するとともに、耐リフティング性を有し、かつ、耐クラック性を有する。このため、従来の複数種が必要であったものが１種類の塗装材で済ますことが可能となる。
【００６９】
また、これにより、作業工程が簡略化が可能となる。
【００７０】
さらに、この水性下地塗料は、水系塗料なので、環境的にも好ましい。